ТЕРМООБРАБАТЫВАЕМОЕ ИЗДЕЛИЕ ЗЕЛЕНОЙ ОКРАСКИ С ПОКРЫТИЕМ, ИМЕЮЩЕЕ НИЗКОЕ ЗНАЧЕНИЕ СОЛНЕЧНОГО ФАКТОРА

1. Изделие с покрытием, имеющее зеленую окраску на отражение со стороны стекла и включающее поддерживаемую стеклянной подложкой систему слоев, содержащую:
первый диэлектрический слой, содержащий нитрид кремния;
первый отражающий инфракрасное (ИК) излучение слой, содержащий NbZr, на стеклянной подложке поверх по меньшей мере первого диэлектрического слоя, содержащего нитрид кремния;
второй диэлектрический слой, содержащий нитрид кремния, на стеклянной подложке поверх по меньшей мере первого диэлектрического слоя, содержащего нитрид кремния, и первого отражающего ИК-излучение слоя, содержащего NbZr;
второй отражающий ИК-излучение слой, содержащий NbZr, на стеклянной подложке поверх по меньшей мере второго диэлектрического слоя, содержащего нитрид кремния;
третий диэлектрический слой, содержащий нитрид кремния, на стеклянной подложке поверх по меньшей мере второго отражающего ИК-излучение слоя, содержащего NbZr; и
при этом изделие с покрытием: имеет зеленую окраску на отражение снаружи/со стороны стекла, включая значение а* снаружи/со стороны стекла от -4,0 до -16,0 и значение b* снаружи/со стороны стекла от +7,0 до -15,0; и (i) при измерении на одинарном стекле имеет значение SF не более 0,40 и значение SHGC не более 0,42, и/или (ii) при теплоизоляционном (IG) стеклопакете с двумя стеклянными подложками имеет значение SF не более 0,25 и значение SHGC не более 0,27.
2. Изделие с покрытием по п. 1, причем изделие с покрытием имеет значение а* снаружи/со стороны стекла от -5,0 до -12,0.
3. Изделие с покрытием по п. 1, причем изделие с покрытием имеет значение а* снаружи/со стороны стекла от -6,0 до -10,5.
4. Изделие с покрытием по п. 1, причем изделие с покрытием имеет значение b* снаружи/со стороны стекла от +3,0 до -8,0.
5. Изделие с покрытием по п. 1, причем второй диэлектрический слой, содержащий нитрид кремния, расположен непосредственно между и контактирующим с первым и вторым отражающими ИК-излучение слоями, содержащими NbZr.
6. Изделие с покрытием по п. 1, причем по меньшей мере один из первого и второго отражающих ИК-излучение слоев, содержащих NbZr, азотирован.
x
7. Изделие с покрытием по п. 1, причем каждый из первого и второго отражающих ИК-излучение слоев, содержащих NbZr, содержит NbZrN.
8. Изделие с покрытием по п. 1, причем каждый из первого и второго отражающих ИК-излучение слоев, содержащих NbZr, содержит больше Nb, чем Zr, в расчете на атомный процент.
9. Изделие с покрытием по п. 1, причем изделие с покрытием термообработано и имеет значение ΔE* (на отражение со стороны стекла) не более 3,0 после и/или из-за термообработки.
10. Изделие с покрытием по п. 1, причем изделие с покрытием имеет коэффициент пропускания видимого света от 10-20%.
11. Изделие с покрытием по любому предшествующему п., причем изделие с покрытием не имеет металлического отражающего инфракрасное (ИК) излучение слоя на основе Ag и/или Au.
12. Изделие с покрытием по п. 1, причем изделие с покрытием включает в себя IG-стеклопакет.
13. Изделие с покрытием по п. 1, причем изделие с покрытием включает в себя одинарный оконный блок.
14. Изделие с покрытием по п. 1, причем по меньшей мере один из первого и второго отражающих ИК-излучение слоев практически не содержит кислорода.
15. Изделие с покрытием по п. 1, причем покрытие дополнительно содержит верхний защитный слой, содержащий оксид циркония.
16. Изделие с покрытием по п. 1, причем покрытие включает только два отражающих ИК-излучение слоя и состоит по существу из первого диэлектрического слоя, содержащего нитрид кремния, первого отражающего инфракрасное (ИК) излучение слоя, содержащего NbZr, второго диэлектрического слоя, содержащего нитрид кремния, второго отражающего ИК-излучение слоя, содержащего NbZr, и третьего диэлектрического слоя, содержащего нитрид кремния, и, необязательно, верхнего защитного слоя, содержащего оксид циркония.
17. Изделие с покрытием по п. 1, причем первый нижний диэлектрический слой, содержащий нитрид кремния, значительно толще, чем второй диэлектрический слой, содержащий нитрид кремния, по меньшей мере на 200 .
18. Изделие с покрытием по п. 1, причем первый нижний диэлектрический слой, содержащий нитрид кремния, значительно толще, чем второй диэлектрический слой, содержащий нитрид кремния, по меньшей мере на 400 , более предпочтительно, по меньшей мере на 500 .
19. Изделие с покрытием по п. 1, причем первый и второй отражающие ИК-излучение слои, содержащие NbZr, имеют практически одинаковую толщину, что означает, что они имеют одинаковую толщину плюс/минус 15%.
20. Изделие с покрытием по п. 1, причем первый диэлектрический слой, содержащий нитрид кремния, значительно толще, чем третий диэлектрический слой, содержащий нитрид кремния, по меньшей мере на 200 .
21. Изделие с покрытием по п. 1, причем первый диэлектрический слой, содержащий нитрид кремния, значительно толще, чем третий диэлектрический слой, содержащий нитрид кремния, по меньшей мере на 400 .
22. Изделие с покрытием по п. 1, причем покрытие дополнительно содержит:
третий отражающий ИК-излучение слой, содержащий NbZr, на стеклянной подложке поверх по меньшей мере третьего диэлектрического слоя, содержащего нитрид кремния; и
четвертый диэлектрический слой, содержащий нитрид кремния, на стеклянной подложке поверх по меньшей мере третьего отражающего ИК-излучение слоя, содержащего NbZr.
23. Изделие с покрытием по п. 22, причем первый диэлектрический слой, содержащий нитрид кремния, значительно тоньше, чем второй диэлектрический слой, содержащий нитрид кремния, по меньшей мере на 200 .
24. Изделие с покрытием по п. 22, причем первый диэлектрический слой, содержащий нитрид кремния, значительно тоньше, чем второй диэлектрический слой, содержащий нитрид кремния, по меньшей мере на 400 .
25. Изделие с покрытием по п. 22, причем третий отражающий ИК-излучение слой, содержащий NbZr, толще, чем один или оба из первого и второго отражающих ИК-излучение слоев, содержащих NbZr, по меньшей мере на 10 ангстрем, более предпочтительно, по меньшей мере на 20 ангстрем.
26. Изделие с покрытием по п. 22, причем первый диэлектрический слой, содержащий нитрид кремния, значительно тоньше, чем третий диэлектрический слой, содержащий нитрид кремния, по меньшей мере на 200 , более предпочтительно, по меньшей мере на 400 .
27. Изделие с покрытием по п. 1, причем по меньшей мере один из первого и второго отражающих ИК-излучение слоев, содержащих NbZr, дополнительно содержит кислород.
28. Изделие с покрытием по п. 1, причем по меньшей мере один из первого и второго отражающих ИК-излучение слоев, содержащий NbZr, является металлическим.
29. Изделие с покрытием по п. 1, причем покрытие содержит верхний защитный слой, содержащий оксид циркония, и при этом слой, содержащий оксинитрид кремния, расположен под и контактирующим с этим защитным слоем, содержащим оксид циркония.
30. Изделие с покрытием по п. 1, причем покрытие содержит верхний защитный слой, содержащий оксид циркония, и при этом слой, содержащий оксинитрид кремния-циркония, расположен под и контактирующим с этим защитным слоем, содержащим оксид циркония.
31. Изделие с покрытием по п. 1, причем изделие с покрытием: (i) при измерении на одинарном стекле имеет значение SF не более 0,35 и значение SHGC не более 0,38, и/или (ii) при теплоизоляционном (IG) стеклопакете с двумя стеклянными подложками имеет значение SF не более 0,23 и значение SHGC не более 0,25.
32. Изделие с покрытием по п. 1, причем изделие с покрытием: (i) при измерении на одинарном стекле имеет значение SF не более 0,31 и значение SHGC не более 0,36, и/или (ii) при теплоизоляционном (IG) стеклопакете с двумя стеклянными подложками имеет значение SF не более 0,21.
33. Изделие с покрытием, имеющее зеленую окраску на отражение со стороны стекла и включающее поддерживаемую стеклянной подложкой систему слоев, содержащую:
первый диэлектрический слой, содержащий азот;
первый отражающий инфракрасное (ИК) излучение слой на стеклянной подложке поверх по меньшей мере первого диэлектрического слоя;
второй диэлектрический слой, содержащий азот, на стеклянной подложке поверх по меньшей мере первого диэлектрического слоя и первого отражающего ИК-излучение слоя;
второй отражающий ИК-излучение слой на стеклянной подложке поверх по меньшей мере второго диэлектрического слоя;
третий диэлектрический слой, содержащий азот, на стеклянной подложке поверх по меньшей мере второго отражающего ИК-излучение слоя;
x
x
x
x
x
причем каждый из первого и второго отражающих ИК-излучение слоев содержит один или более из следующих: NbZr, NbZrN, NiCr, NiCrN, NiCrMo, NiCrMoN, NbCr, NbCrN, Nb и NbN; и
при этом изделие с покрытием: имеет зеленую окраску на отражение снаружи/со стороны стекла, включая значение а* снаружи/со стороны стекла от -4,0 до -16,0 и значение b* снаружи/со стороны стекла от +7,0 до -15,0; и (i) при измерении на одинарном стекле имеет значение SF не более 0,40 и значение SHGC не более 0,42, и/или (ii) при теплоизоляционном (IG) стеклопакете с двумя стеклянными подложками имеет значение SF не более 0,25 и значение SHGC не более 0,27.
34. Изделие с покрытием по п. 33, причем каждый из первого, второго и третьего диэлектрических слоев содержит нитрид кремния.
35. Изделие с покрытием по п. 33, причем изделие с покрытием имеет значение а* снаружи/со стороны стекла от -5,0 до -12,0, более предпочтительно от -6,0 до -10,5.
36. Изделие с покрытием по п. 33, причем изделие с покрытием имеет значение b* снаружи/со стороны стекла от +3,0 до -8,0.
37. Изделие с покрытием по п. 33, причем второй диэлектрический слой расположен непосредственно между и контактирующим с первым и вторым отражающими ИК-излучение слоями.
38. Изделие с покрытием по п. 33, причем по меньшей мере один из первого и второго отражающих ИК-излучение слоев азотирован.
39. Изделие с покрытием по п. 33, причем изделие с покрытием имеет коэффициент пропускания видимого света от 10-20%.
40. Изделие с покрытием по п. 33, причем изделие с покрытием не имеет металлического отражающего инфракрасное (ИК) излучение слоя на основе Ag и/или Au.
41. Изделие с покрытием по п. 33, причем изделие с покрытием включает в себя IG-стеклопакет, одинарный оконный блок и/или ламинированный оконный блок.
42. Изделие с покрытием по п. 33, причем по меньшей мере один из первого и второго отражающих ИК-излучение слоев практически не содержит кислорода.
43. Изделие с покрытием по п. 33, причем покрытие дополнительно содержит верхний защитный слой, содержащий оксид циркония.
44. Изделие с покрытием по п. 33, причем покрытие включает только два отражающих ИК-излучение слоя и состоит по существу из первого диэлектрического слоя, первого отражающего инфракрасное (ИК) излучение слоя, второго диэлектрического слоя, второго отражающего ИК-излучение слоя и третьего диэлектрического слоя и, необязательно, верхнего защитного слой, содержащего оксид циркония.
45. Изделие с покрытием по п. 33, причем первый и второй отражающие ИК-излучение слои имеют практически одинаковую толщину, что означает, что они имеют одинаковую толщину плюс/минус 15%.
46. Изделие с покрытием по любому из пп. 33-43, причем покрытие дополнительно содержит:
третий отражающий ИК-излучение слой на стеклянной подложке поверх по меньшей мере третьего диэлектрического слоя; и
четвертый диэлектрический слой, содержащий азот, на стеклянной подложке поверх по меньшей мере третьего отражающего ИК-излучение слоя.
47. Изделие с покрытием по п. 46, причем один или более из отражающих ИК-излучение слоев дополнительно содержит кислород.
48. Изделие с покрытием по п. 46, причем один или более из отражающих ИК-излучение слоев является металлическим.
49. Изделие с покрытием по п. 46, причем покрытие содержит верхний защитный слой, содержащий оксид циркония, и при этом слой, содержащий оксинитрид кремния, расположен под и контактирующим с этим защитным слоем, содержащим оксид циркония.
50. Изделие с покрытием по п. 33, причем покрытие содержит верхний защитный слой, содержащий оксид циркония, и при этом слой, содержащий оксинитрид кремния-циркония, расположен под и контактирующим с этим защитным слоем, содержащим оксид циркония.
51. Изделие с покрытием по п. 33, причем отражающие ИК-излучение слои содержат NbZr.
52. Изделие с покрытием по п. 33, причем отражающие ИК-излучение слои содержат нитрид NbZr.
53. Изделие с покрытием по п. 33, причем отражающие ИК-излучение слои содержат NiCrMo.
54. Изделие с покрытием по п. 33, причем отражающие ИК-излучение слои содержат нитрид NiCrMo.
55. Изделие с покрытием по п. 33, причем содержание металлов в одном или более из отражающих ИК-излучение слоев составляет, в % металла, 54-58 мас.% Ni, 20-22,5 мас.% Cr и 12,5-14,5 мас.% Mo.
56. Изделие с покрытием по п. 33, причем изделие с покрытием: (i) при измерении на одинарном стекле имеет значение SF не более 0,35 и значение SHGC не более 0,38, и/или (ii) при теплоизоляционном (IG) стеклопакете с двумя стеклянными подложками имеет значение SF не более 0,23 и значение SHGC не более 0,25.
57. Изделие с покрытием по п. 33, причем изделие с покрытием: (i) при измерении на одинарном стекле имеет значение SF не более 0,31, и/или (ii) при термоизоляционном (IG) стеклопакете с двумя стеклянными подложками имеет значение SF не более 0,21.
58. Изделие с покрытием по п. 33, причем отражающие ИК-излучение слои физически не контактируют с каким-либо другим металлическим или практически металлическим отражающим или блокирующим ИК-излучение слоем.